(57)【要約】      （修正有）【課題】耐薬品性の高い位相差フィルムを提供する。また、位相差フィルムを備える表示装置を提供する。また、位相差フィルムを形成するための転写用位相差フィルムを提供する【解決手段】アセチルセルロース系樹脂からなる透明の基材１１、基材１１の一方の面に積層された感圧粘着剤からなる粘着層１２、粘着層１２に積層され、粘着層１２により基材１１に固定され、重合性棒状液晶材料を含有してなる位相差層１３と、を有する位相差フィルム１０。【選択図】図１
2018180218.tif 000002
【特許請求の範囲】
【請求項１】
アセチルセルロース系樹脂からなる透明の基材、
前記基材の一方の面に積層された感圧粘着剤からなる粘着層、
前記粘着層に積層され、該粘着層により前記基材に固定され、重合性棒状液晶材料を含有してなる位相差層と、を有する、位相差フィルム。
【請求項２】
請求項１に記載の位相差フィルムに含まれる前記位相差層を前記透明の基材に転写するために用いられる転写用位相差フィルムであって、
支持基材と、
前記支持基材の一方の面に積層された配向膜と、
前記配向膜に積層された前記位相差層と、を有し、
前記支持基材と前記配向膜との密着力が、前記配向膜と前記位相差層との密着力よりも強い、転写用位相差フィルム。
【請求項３】
請求項１に記載の位相差フィルムが映像源の観察者側に配置された映像源ユニットと、
前記映像源ユニットの外周部を囲むように配置された枠体と、を有し、
正面視において前記枠体と前記位相差フィルムとの重なりが１０ｍｍ以下である、表示装置。
【発明の詳細な説明】
【技術分野】
【０００１】
本発明は、位相差フィルム、この位相差フィルムを形成するための転写用位相差フィルム、及び、位相差フィルムを備える表示装置に関する。
【背景技術】
【０００２】
映像表示装置等に適用される光学フィルムとして、入射した光に対して位相差層により所望の位相差を付与する位相差フィルムがある。例えば有機エレクトロルミネッセンス（有機ＥＬ）表示装置では、λ／４位相差フィルムを直線偏光板と組み合わせた形態で円偏光板として使用され、外光反射防止フィルムとして機能する。また、ＩＰＳモード等の液晶表示装置では、斜め方向からの視野に対するコントラストを高めるために位相差フィルムが偏光板補償フィルムの一部として用いられている（例えば特許文献１）。
【０００３】
このような位相差フィルムに具備される位相差層は棒状液晶材料が含まれてなることが多く、この棒状液晶材料を所望の配向状態にすることにより必要な位相差性能を得る。例えば棒状液晶材料をホモジニアス配向やホメオトロピック配向等させることで所望の位相差性能としている。
【０００４】
そして、棒状液晶材料をこのように配向させるため、基材上に配向膜を形成し、該配向膜に液晶組成物を塗布などにより積層する。これにより配向膜の作用で棒状液晶材料が配向する。従って位相差フィルムは基材層、配向膜、及び位相差層の積層体を含む。
【先行技術文献】
【特許文献】
【０００５】
【特許文献１】特開２０１６−５３７０９号公報
【発明の概要】
【発明が解決しようとする課題】
【０００６】
ところが、上記のような構成を備える位相差フィルムを表示装置に適用したときに、層間の剥離が発生することがあった。
【０００７】
本発明は、上記問題に鑑み、耐薬品性の高い位相差フィルムを提供することを課題とする。また、当該位相差フィルムを備える表示装置を提供する。また、当該位相差フィルムを形成するための転写用位相差フィルムを提供する。
【課題を解決するための手段】
【０００８】
上記の課題に対して発明者は鋭意検討を重ねた結果、表示装置の枠体（フレーム）の画面の面内方向が薄く、位相差フィルムの外周部がフレームに隠蔽される量が小さいときに上記の剥離が発生しやすい知見を得た。そして、このような場合にはフレームと表示画面との隙間から入り混んだ油脂や汚れ等（これらを総称して「薬品」と記載することがある。）が位相差フィルムの端面に達して剥離を生じると考えた。これに対して発明者は薬品が入り込んで位相差フィルムの端面に達したとしても剥離が生じ難い層構成を検討して具体化し、本発明を完成させた。以下本発明について説明する。
【０００９】
本発明の第１の態様は、アセチルセルロース系樹脂からなる透明の基材、基材の一方の面に積層された感圧粘着剤からなる粘着層、粘着層に積層され、該粘着層により基材に固定され、重合性棒状液晶材料を含有してなる位相差層と、を有する、位相差フィルムである。
【００１０】
本発明の第２の態様は、上記第１の態様の位相差フィルムに含まれる位相差層を透明の基材に転写する転写用位相差フィルムであって、支持基材と、支持基材の一方の面に積層された配向膜と、配向膜に積層された上記の位相差層と、を有し、支持基材と配向膜との密着力が、配向膜と前記位相差層との密着力よりも強い、転写用位相差フィルムである。
【００１１】
本発明の第３の態様は、上記位相差フィルムが映像源の観察者側に配置された映像源ユニットと、映像源ユニットの外周部を囲むように配置された枠体と、を有し、正面視において枠体と位相差フィルムとの重なりが１０ｍｍ以下である、表示装置である。
【発明の効果】
【００１２】
本発明によれば、薬品に接しても位相差フィルムにおける層間剥離の発生を抑制することができる。
【図面の簡単な説明】
【００１３】
【図１】位相差フィルム１０の層構成の一例を示す図である。
【図２】転写用位相差フィルム２０の層構成の一例を示す図である。
【図３】表示装置１の外観を表した図である。
【図４】位相差フィルム１０を適用した液晶表示装置用の映像源ユニット３０の層構成を説明する図である。
【図５】位相差フィルム１０を適用した有機ＥＬ表示装置用の映像源ユニット４０の層構成を説明する図である。
【発明を実施するための形態】
【００１４】
以下、本発明を具体的な形態例で詳しく説明する。ただし、本発明は以下の形態に限定されるものではなく、本発明の要旨を変更しない範囲で種々の変更が可能である。
【００１５】
［位相差フィルム］
図１は１つの形態に係る位相差フィルム１０の層構成を説明する図である。本形態では、例えば表示装置に対して、この位相差フィルム１０を各種の他の光学フィルムと共に液晶表示パネル、有機ＥＬ表示パネルに配置することで、種々の光学特性を向上させることができる。光学特性としては例えば外光反射、視野角特性の向上、斜め方向に係る光漏れの低減に係る光学補償等が挙げられる。
図１よりわかるように、本形態の位相差フィルム１０は、基材１１、粘着層１２、及び位相差層１３を有して構成されている。
【００１６】
＜基材＞
基材１１は、トリアセチルセルロース等のアセチルセルロース系樹脂からなる透明樹脂層である。
【００１７】
基材１１は、可視光領域における光透過率が８０％以上であることが好ましく、９０％以上であることがより好ましい。ここで、基材の光透過率は、ＪＩＳ  Ｋ７３６１−１（プラスチック−透明材料の全光透過率の試験方法）により測定することができる。
【００１８】
基材１１の厚みは、位相差フィルム１０の用途等に応じて、必要な支持性を付与できる範囲内であれば特に限定されないが、１０μｍ以上２００μｍ以下程度の範囲内が通常である。その中でも、基材の厚みは、２５μｍ以上１２５μｍ以下の範囲内が好ましく、３０μｍ以上１００μｍ以下の範囲内がさらに好ましい。厚みが上記の範囲よりも厚いと、例えば、長尺状の位相差フィルムを形成した後、裁断加工し、枚葉の位相差フィルムとする際に、加工屑が増加したり、裁断刃の磨耗が早くなってしまったりすることがあるからである。
【００１９】
＜粘着層＞
粘着層１２は、粘着剤からなる層であり、より詳しくは感圧粘着剤（pressure sensitive adhesive、ＰＳＡ）からなる層である。このような感圧粘着剤として、光学シートのために用いられてきた種々のものを用いることができる。例えば、ウレタン系、アクリル系、ゴム系、シリコーン系、ポリビニルエーテル等が挙げられる。これらは、エネルギー線硬化型、熱硬化型であってもよい。
【００２０】
粘着層１２の厚みは、５μｍ以上４０μｍ以下であることが好ましい。薄型化の観点から、粘着剤として機能を発揮しつつ、加工性や耐久性などの特性を損なわない範囲で粘着層は薄くすることが好ましい。厚みが５μｍより薄くなると粘着機能が低下したり耐久性が不足したりする虞がある。また厚みが４０μｍより厚くなると薄型化に影響を与えたり、厚みの均一性が低下したりする虞がある。
【００２１】
また、剥離強度は１０Ｎ／２５ｍｍ以上であることが好ましい。剥離強度は、ＪＩＳ  Ｚ  ０２３７:２００９の１８０°剥離試験に基づいて、試験板をガラス板とし、剥離幅が２５ｍｍとなるようにＰＥＴ樹脂を粘着剤で貼り付けし、負荷速度を３００ｍｍ／ｍｉｎとしたときの値である。
【００２２】
＜位相差層＞
位相差層１３は、入射した光に対して位相差を与えて光を透過や反射をする層であり、位相差フィルム１０が適用される対象に応じて適切な特性を有する層とすることができる。そのうち、例としてポジティブＣプレート、及びポジティブＡプレートについて説明する。
【００２３】
（ポジティブＣプレート）
ポジティブＣプレートは、ポジティブＣの特性を有する光学的機能を担う層である。ポジティブＣの特性とは、層面に沿ったＸ軸方向の屈折率をＮｘ、層面に沿った方向でＸ軸に直交するＹ軸方向の屈折率をＮｙ、層厚方向の屈折率をＮｚとしたとき、Ｎｚ＞Ｎｘ≒Ｎｙの関係であるとともに、光軸がＮｚ方向となる特徴を有するものである。そしてこのようなポジティブＣプレートは、各種の光学フィルムの位相差層の作製に供する液晶材料である液晶化合物を含む重合性液晶組成物により構成され得る。すなわち、このポジティブＣプレート１３では、液晶化合物が垂直（ホメオトロピック）配向している。
【００２４】
そして、このようなポジティブＣプレートは波長分散特性が正のものとその逆のものがあるが必要に応じていずれを適用することもできる。
ここで、正波長分散特性とは、短波長側ほど透過光における位相差が大きい波長分散特性であり、より具体的には、ポジティブＣプレートでは４５０ｎｍの波長における厚み方向リタデーション（Ｒｔｈ４５０）と、５５０ｎｍの波長における厚み方向リタデーション（Ｒｔｈ５５０）との関係が、Ｒｔｈ４５０＞Ｒｔｈ５５０である。
これに対して、逆波長分散特性とは、短波長側ほど透過光における位相差が小さい波長分散特性であり、より具体的には、ポジティブＣプレートでは４５０ｎｍの波長における厚み方向リタデーション（Ｒｔｈ４５０）と、５５０ｎｍの波長における厚み方向リタデーション（Ｒｔｈ５５０）との関係が、Ｒｔｈ４５０＜Ｒｔｈ５５０である。
【００２５】
ポジティブＣプレートの厚みは特に限定されることはないが、０．３μｍ以上３．０μｍ以下が好ましい。
【００２６】
重合性液晶組成物は、液晶性を示し、分子内に重合性官能基を有する液晶化合物（棒状化合物）を含有するものが好ましい。
従って、液晶化合物は、従来公知のいずれの液晶化合物を用いてもよく特に限定されることはない。例えば正波長分散特性を有するポジティブＣプレートであれば特開２０１６−５３７０９号公報に記載のものが例示でき、逆波長分散特性を有するポジティブＣプレートであれば特表２０１０−５２２８９２号公報に記載のものを例示することができる。
なお、液晶化合物として、ネマチック相、スメクチック相等の液晶相を示す材料が挙げられるが、他の液晶相を示す液晶化合物と比較して規則的に配列させることが容易である観点からネマチック相を示す液晶化合物を用いることがより好ましい。ネマチック相を示す液晶化合物としては、メソゲン両端にスペーサを有する材料を用いることが好ましい。メソゲン両端にスペーサを有する液晶化合物は、柔軟性に優れる。
【００２７】
また、液晶化合物は、上記したように分子内に重合性官能基を有する重合性液晶化合物であることが好ましい。重合性官能基を有することにより、液晶化合物を重合して固定することが可能になるため、配列安定性に優れ、位相差性の経時変化が生じにくくなる。また、重合性液晶化合物は、分子内に三次元架橋可能な重合性官能基を有することがより好ましい。三次元架橋可能な重合性官能基を有することで、配列安定性をより一層に高めることができる。なお、「三次元架橋」とは、液晶性分子を互いに三次元に重合して、網目（ネットワーク）構造の状態にすることをいう。
【００２８】
重合性官能基としては、例えば、紫外線、電子線等の電離放射線、あるいは熱の作用によって重合するものを挙げることができる。これら重合性官能基としては、ラジカル重合性官能基が挙げられる。ラジカル重合性官能基の代表例としては、少なくとも１つの付加重合可能なエチレン性不飽和二重結合を持つ官能基が挙げられ、具体例として、置換基を有する若しくは有さないビニル基、アクリレート基（アクリロイル基、メタクリロイル基、アクリロイルオキシ基、メタクリロイルオキシ基を包含する総称）等が挙げられる。
【００２９】
また、液晶化合物は、末端に重合性官能基を有するものが特に好ましい。このような液晶化合物を用いることにより、例えば、互いに三次元に重合して、網目（ネットワーク）構造の状態にすることができるため、安定性を備え、かつ、光学特性の発現性に優れた位相差フィルムを形成することができる。
【００３０】
重合性液晶組成物中における液晶化合物の含有量としては、特に限定されないが、重合性液晶組成物中に５質量部以上４０質量部以下の割合で含まれていることが好ましく、１０質量部以上３０質量部以下の割合で含まれていることがより好ましい。液晶化合物の量が５質量部未満であると、含有量が少なすぎるためにポジティブＣプレートへの入射光を適切に偏光できない可能性がある。一方で、４０質量部を超えると、その重合性液晶組成物の粘度が高くなりすぎるために、層の作製の作業性が悪くなる。
【００３１】
なお、液晶化合物は、１種単独で又は２種以上を混合して用いることができる。
【００３２】
上述した液晶化合物は、通常溶剤に溶かされている。溶剤としては、上述した液晶化合物を均一に分散できるものであることが必要となるが公知の溶剤を用いることができる。このような溶剤として例えばトルエン、キシレン等の炭化水素類、アセトン、メチルエチルケトン、シクロヘキサノン、メチルイソブチルケトン等のケトン類、テトラヒドロ等のエーテル類、１−メトキシ−２−プロパノール、１−メトキシプロピル−２−アセテート等のグリコールエーテル類、酢酸メチル、酢酸エチル、酢酸ブチル等のエステル類を挙げることができる。
【００３３】
重合性液晶組成物中の溶剤の含有量としては、液晶化合物１００質量部に対して６６質量部以上１９００質量部以下であることが好ましい。溶剤の量が６６質量部未満であると、液晶化合物を均一に溶かすことができないことがある。一方で、１９００質量部を超えると、溶剤の一部が残存して信頼性が低下することがあり、また均一に塗工できないことがある。かかる観点からより好ましくは９００質量部以下である。
【００３４】
なお、重合性液晶組成物には、必要に応じて他の添加剤を含有させることができる。他の化合物としては、上述した液晶化合物の配列秩序を害するものでなければ特に限定されるものではなく、例えば、可塑剤、界面活性剤及びシランカップリング剤等を挙げることができる。
【００３５】
（ポジティブＡプレート）
ポジティブＡプレートは、ポジティブＡの特性を有する光学的機能を担う層である。ここで、ポジティブＡの特性とは、層面に沿ったＸ軸方向の屈折率をＮｘ、層面に沿った方向でＸ軸に直交するＹ軸方向の屈折率をＮｙ、層厚方向の屈折率をＮｚとしたとき、Ｎｘ＞Ｎｙ≒Ｎｚの関係であるとともに、光軸がＮｘ方向となる特徴を有するものである。
【００３６】
そして、このようなポジティブＡプレートでも波長分散特性が正のものと逆のものがあるが必要に応じていずれを適用することもできる。
ここで、正波長分散特性とは、短波長側ほど透過光における位相差が大きい波長分散特性であり、より具体的には、ポジティブＡプレートでは４５０ｎｍの波長における正面リタデーション（Ｒｅ４５０）と、５５０ｎｍの波長における正面リタデーション（Ｒｅ５５０）との関係が、Ｒｅ４５０＞Ｒｅ５５０である。
これに対して、逆波長分散特性とは、短波長側ほど透過光における位相差が小さい波長分散特性であり、より具体的には、ポジティブＡプレートでは４５０ｎｍの波長における正面リタデーション（Ｒｅ４５０）と、５５０ｎｍの波長における正面リタデーション（Ｒｅ５５０）との関係が、Ｒｅ４５０＜Ｒｅ５５０である。
【００３７】
そしてこのポジティブＡプレートは、各種の光学フィルムの位相差層の作製に供する液晶材料であって、液晶化合物を含む重合性液晶組成物により構成されることが好ましい。すなわち、液晶化合物がホモジニアス配向を有している。
【００３８】
ポジティブＡプレートの厚みは特に限定されることはないが、０．３μｍ以上３．０μｍ以下が好ましい。
【００３９】
ポジティブＡプレート１４を構成する重合性液晶組成物は、液晶性を示し、分子内に重合性官能基を有する液晶化合物（棒状化合物）を含有するものが好ましい。そして液晶化合物は、特に限定されることなく、ポジティブＡプレートを形成する組成物に含まれる全ての液晶化合物を示し、１つの液晶化合物からなるものであっても２種以上の液晶化合物の混合物であってもよい。
【００４０】
液晶化合物としては従来公知のいずれの液晶化合物を用いてもよく特に限定されることはない。
逆波長分散特性を有するものであれば、例えば特開２００８−２９７２１０号公報に記載の一般式（Ｉ）で表される化合物、特開２０１０−８４０３２号公報に記載の一般式（１）で表される化合物等を挙げることができる。
正波長分散性を有するものであれば、例えば下記式（１）〜式（１７）のようなものを挙げることができる。
【００４１】
【化１】
2018180218.tif 000003
【００４２】
【化２】
2018180218.tif 000004
【００４３】
重合性官能基としては、例えば、紫外線、電子線等の電離放射線、あるいは熱の作用によって重合するものを挙げることができる。これら重合性官能基としては、ラジカル重合性官能基が挙げられる。ラジカル重合性官能基の代表例としては、少なくとも１つの付加重合可能なエチレン性不飽和二重結合を持つ官能基が挙げられ、具体例として、置換基を有する若しくは有さないビニル基、アクリレート基（アクリロイル基、メタクリロイル基、アクリロイルオキシ基、メタクリロイルオキシ基を包含する総称）等が挙げられる。
【００４４】
重合性液晶組成物中における液晶化合物の含有量としては、特に限定されないが、重合性液晶組成物中に５質量部以上４０質量部以下の割合で含まれていることが好ましく、１０質量部以上３０質量部以下の割合で含まれていることがより好ましい。液晶化合物の量が５質量部未満であると、含有量が少なすぎるためにポジティブＡプレートへの入射光を適切に偏光できない可能性がある。一方で、４０質量部を超えると、その重合性液晶組成物の粘度が高くなりすぎるために、層の作製の作業性が悪くなる。
【００４５】
上述した液晶化合物は、通常溶剤に溶かされている。溶剤としては、上述した液晶化合物を均一に分散できるものであることが必要となるが公知の溶剤を用いることができる。このような溶剤として例えばトルエン、キシレン等の炭化水素類、アセトン、メチルエチルケトン、シクロヘキサノン、メチルイソブチルケトン等のケトン類、テトラヒドロフラン等のエーテル類、１−メトキシ−２−プロパノール、１−メトキシプロピル−２−アセテート等のグリコールエーテル類、酢酸メチル、酢酸エチル、酢酸ブチル等のエステル類を挙げることができる。
【００４６】
重合性液晶組成物中の溶剤の含有量としては、液晶化合物１００質量部に対して６６質量部以上１９００質量部以下であることが好ましい。溶剤の量が６６質量部未満であると、液晶化合物を均一に溶かすことができないことがある。一方で、１９００質量部を超えると、溶剤の一部が残存して信頼性が低下することがあり、また均一に塗工できないことがある。かかる観点からより好ましくは９００質量部以下である。
【００４７】
なお、重合性液晶組成物には、必要に応じて他の添加剤を含有させることができる。他の化合物としては、上述した液晶化合物の配列秩序を害するものでなければ特に限定されるものではなく、例えば、可塑剤、界面活性剤及びシランカップリング剤等を挙げることができる。
【００４８】
（位相差層の構成）
位相差層の層構成は、一層であってもよく二層以上であってもよい。例えば上記ポジティブＡプレート、上記ポジティブＣプレートが単独であってもよいし、ポジティブＡプレートとポジティブＣプレートとが積層されてもよい。
なお、位相差層が二層以上からなるときには、各層は上記した粘着層と同様の構成された粘着剤により積層されている。
【００４９】
［転写用位相差フィルム］
次に上記位相差フィルム１０を作製するための転写用位相差フィルム２０について説明する。図２には転写用位相差フィルム２０の層構成を示した。図２よりわかるように、本形態の転写用位相差フィルム２０は、支持基材２１、配向膜２２、及び位相差層１３を有して構成されている。そして配向膜２２と位相差層１３とは剥離可能とされている。すなわち、転写用位相差フィルム２０では、支持基材２１と配向膜２２との剥離強度が、配向膜２２と位相差層１３との剥離強度よりも大きくなっている。これにより、配向膜２２と位相差層１３との界面で剥離され、位相差層１３を転写することができる。
なお、位相差層１３は上記述べた通りである。
【００５０】
＜支持基材＞
支持基材２１は、ガラス基材、金属箔、樹脂基材等が挙げられる。支持基材としては、ガラス基材の他、トリアセチルセルロース等のアセチルセルロース系樹脂、ポリエチレンテレフタレート、ポリエチレンナフタレート、ポリブチレンテレフタレート、ポリ乳酸等のポリエステル系樹脂、ポリプロピレン、ポリエチレン、ポリメチルペンテン等のオレフィン系樹脂、アクリル系樹脂、ポリウレタン系樹脂、ポリエーテルサルホンやポリカーボネート、ポリスルホン、ポリエーテル、ポリエーテルケトン、アクロニトリル、メタクリロニトリル、シクロオレフィンポリマー、シクロオレフィンコポリマー等の樹脂を用いて形成された樹脂基材が挙げられる。
【００５１】
ここで支持基材２１は、可撓性を有していてもよく有さなくてもよいが、支持基材２１を剥離しやすいことから、可撓性を有することが好ましい。
支持基材２１の厚みは、充分な自己支持強度と、転写用積層体の製造および転写工程に適応出来るだけの可撓性との兼合いから、２０μｍ以上２００μｍ以下の範囲内であることが好ましい。
【００５２】
＜配向膜＞
配向膜２２は、積層される位相差層の種類に応じて適宜適用することができる。
従って、位相差層１３にポジティブＣプレートを備える場合には、ポジティブＣプレートに含まれる液晶性成分をホメオトロピック配向させるための垂直配向膜である。垂直配向膜は、垂直方向の配向規制力を備えた配向膜であり、公知のＣプレートの位相差フィルムの作製に供する各種垂直配向膜、ＶＡ液晶表示装置等に適用される各種の垂直配向膜を適用することができ、例えばポリイミド配向膜、ＬＢ膜による配向膜等を適用することができる。具体的に、配向膜の構成材料としては、例えば、レシチン、シラン系界面活性剤、チタネート系界面活性剤、ピリジニウム塩系高分子界面活性剤、ｎ−オクタデシルトリエトキシシラン等のシランカップリング系垂直配向膜用組成物、長鎖アルキル基や脂環式構造を側鎖に有する可溶性ポリイミドや長鎖アルキル基や脂環式構造を側鎖に有するポリアミック酸等のポリイミド系垂直配向膜用組成物を適用することができる。
【００５３】
位相差層１３にポジティブＡプレートを備える場合には、ポジティブＡプレートに含まれる液晶成分をホモジニアス配向させるための水平配向膜である。水平配向膜は水平方向の配向規制力を備えた配向膜であり、公知のＡプレートの位相差フィルムを作製に供する各種水平配向膜を適用することができる。
【００５４】
配向膜２２の形成方法は特に限定されないが、例えば、支持基材２１上に、配向膜形成用の組成物を塗布し、配向規制力を付与することにより配向膜とすることができる。配向膜に配向規制力を付与する手段は、従来公知のものとすることができる。
【００５５】
配向膜２２の厚みは、支持基材２１における液晶性成分を一定方向に配列できればよく、適宜設定すればよい。配向膜２２の厚みは、通常、１ｎｍ以上１０μｍ以下の範囲内であり、６０ｎｍ以上５μｍ以下の範囲内が好ましい。
【００５６】
＜剥離強度について＞
転写用積層体２０を得るために、支持基材２１と配向膜２２との剥離強度が、配向膜２２と位相差層１３との剥離強度よりも大きくするには、例えば、配向膜形成用組成物に含まれる溶剤を、支持基材２１を溶解可能なものとする方法を用いることができる。その際には支持基材２１としては樹脂基材を用いることが好ましく、また、支持基材表面に接着性が向上するための表面処理を行っても良い。このような場合、樹脂基材および配向膜の密着性を向上させることができる。
また、支持基材２１と配向膜２２との剥離強度が配向膜２２と位相差層１３との剥離強度よりも大きくなるよう、配向膜２２と位相差層１３との剥離強度を小さくするために、配向膜２２の耐溶剤性を比較的高くすることも好ましい。配向膜２２の耐溶剤性が比較的高い場合には、配向膜２２上に液晶組成物を塗布して位相差層１３を形成する際に、液晶組成物中の溶剤に配向膜２２が溶解しにくくなるため、配向膜２２および位相差層１３の密着性を低くすることができる。
【００５７】
転写用位相差フィルム２０によれば、他の任意の光学部材等に、薄膜の位相差層１３のみを転写することができる。
【００５８】
なお、支持基材２１と配向膜２２との剥離強度が配向膜２２と位相差層１３との剥離強度よりも大きいか小さいかは、位相差層の剥離を行って、いずれの界面で剥離しているかで確認することができる。いずれの界面で剥離しているかは、例えば、ＩＲ等により分析可能である。
【００５９】
［位相差フィルムの製造］
次に、位相差フィルム１０の製造方法について説明する。例えば位相差フィルム１０は、転写用位相差フィルム２０を作製し、該転写用位相差フィルム２０の位相差層１３を粘着層１２により基材１１に転写して製造することができる。以下により具体的に説明する。
【００６０】
＜転写用位相差フィルム２０の作製＞
転写用位相差フィルムの作製は、支持基材の供給工程、配向膜の形成工程、位相差層の形成工程を含んで構成される。
【００６１】
支持基材の供給工程では、支持基材２１が、ロールにより提供される。
【００６２】
そして、配向膜の形成工程では、支持基材２１の一方の面に配向膜２２を形成する。具体的には次の通りである。
支持基材２１を供給リールから引き出し、配向膜２２を構成する組成物を支持基材２１上に積層させる。支持基材２１上への組成物の積層方法としては、特に限定されるものではなく、例えば、ダイコート法、グラビアコート法、リバースコート法、ナイフコート法、ディップコート法、スプレーコート法、エアーナイフコート法、スピンコート法、ロールコート法、プリント法、浸漬引き上げ法、カーテンコート法、キャスティング法、バーコート法、エクストルージョンコート法、Ｅ型塗工方法等を用いることができる。
そして積層された組成物を乾燥させることにより配向膜２２とする。
【００６３】
位相差層の形成工程では、位相差層１３を構成する組成物を配向膜の形成工程と同様にして配向膜２２上に積層し、紫外線の照射を施すことによって組成物を硬化させて位相差層１３を得る。紫外線の照射の光源としては、低圧水銀ランプ（殺菌ランプ、蛍光ケミカルランプ、ブラックライト）、高圧放電ランプ（高圧水銀ランプ、メタルハライドランプ）、ショートアーク放電ランプ（超高圧水銀ランプ、キセノンランプ、水銀キセノンランプ）等を用いることができる。その中でも、メタルハライドランプ、キセノンランプ、高圧水銀ランプ等を好ましく用いることができる。紫外線の波長としては、組成物を構成する材料等に応じて適宜設定されるものであり、具体的には、波長が２１０ｎｍ以上３８０ｎｍ以下、好ましくは２３０ｎｍ以上３８０ｎｍ以下、さらに好ましくは２５０ｎｍ以上３８０ｎｍ以下の照射光を用いることが好ましい。また、紫外線の照射量（積算光量）としては、特に限定されないが、例えば、１００ｍＪ／ｃｍ２以上１５００ｍＪ／ｃｍ２以下の範囲内であることが好ましく、１００ｍＪ／ｃｍ２以上８００ｍＪ／ｃｍ２以下の範囲内であることがより好ましい。
【００６４】
＜位相差層１３の転写＞
以上のようにして作製された転写用位相差フィルム２０のうち位相差層１３を転写して位相差フィルム１０を作製する。具体的には、基材１１の一方の面に粘着層１２が積層されたフィルムを準備する。そしてこのフィルムのうち粘着層１２が配置された側の面に転写用位相差フィルム２０の位相差層１３を重ねるように配置して押圧する。その後、支持基材２１を剥がすと、配向膜２２と支持基材２１が剥がれ、図１に示した位相差フィルム１０となる。
【００６５】
［表示装置］
次に位相差フィルム１０が適用された表示装置１について説明する。図３には表示装置１の外観を表した。表示装置１はいわゆるノート型パソコンであり、キーボード等が配置された本体部２及び表示がされる表示部３を具備してなる。表示部３は、映像を表示する映像源ユニット３０及び該映像源ユニット３０の外縁を囲み、本体部２に固定する枠体（フレーム）４を有して構成されている。そして位相差フィルム１０はこの映像源ユニット３０を構成する１つの構成部材として配置されている。
【００６６】
近年において、図３にＡで示したような、表示装置の枠体（フレーム）４の画面の面内方向を薄くしてデザイン性を高めるものが増えてきた。このときには、位相差フィルム１０を含む映像源ユニット３０の外周部がフレームに隠蔽される量が小さい。より具体的には、正面視における枠体４と位相差フィルム１０との重なりが１０ｍｍ以下となるような場合がある。
すると、画面に触れる人の皮脂や化粧品類、その他生活環境で付着する油脂や汚れ等の薬品が、映像源ユニット３０の表面と枠体４との間から入り込み、位相差フィルム１０の端面に達して剥離を生じることがあった。本発明ではこのような場合であっても剥離が生じ難い位相差フィルム１０を提供する。
【００６７】
このような薬品に対してどの程度の耐久性を有する位相差フィルムであるかについては、位相差フィルムをガラス板に接着剤により固定し、位相差フィルムの全面にサラダ油を塗布した状態で温度８０℃、湿度９０％の雰囲気中に一定時間放置し、その際の層間剥離の有無を調べる加速試験により判断することができる。
【００６８】
図４には映像源ユニット３０の層構成を表した。この例は位相差フィルム１０を備えた液晶表示装置に適用する場合である。この液晶表示装置用の映像源ユニット３０おいて、位相差フィルム１０は、液晶表示パネル３２のうち映像出射面側に配置され、偏光板補償に供される。
【００６９】
映像源ユニット３０は、ＩＰＳ液晶表示装置（Ｉｎ−ｐｌａｎｅ Ｓｗｉｔｃｈｉｎｇ ｌｉｑｕｉｄ ｃｒｙｓｔａｌ ｄｉｓｐｌａｙ；ＩＰＳ−ＬＣＤ）であり、バックライト３１の観察者側面に液晶表示パネル３２が配置される。
【００７０】
液晶表示パネル３２は、ＩＰＳ液晶による液晶セル３３が設けられ、この液晶セル３３のバックライト３１側に、例えば感圧粘着層（図示せず）により直線偏光板３４が設けられる。なお、直線偏光板３４は、透明フィルムからなる２枚の基材の間に直線偏光板として機能を担う偏光子が挟持されて構成される。
【００７１】
液晶表示パネル３２では、液晶セル３３の出射面に光学機能積層体３５が配置される。この光学機能積層体３５は、偏光板補償のための偏光板補償フィルムを構成する位相差フィルム１０、偏光子３６、及び表面材である基材（保護フィルム）３７を備える。基材３７は、ＴＡＣ等の透明フィルムが適用され、ここに直線偏光板としての偏光子３６が設けられる。
【００７２】
このように、光学機能積層体３５を構成する位相差フィルム１０は、斜めから視点における偏光板補償フィルムとして機能する。
【００７３】
具体的な他の１つの例として位相差フィルム１０を備えた有機ＥＬを備える表示装置に適用する場合について説明する。この表示装置もその外観における考え方は上記した表示装置１と同じである。そして表示装置１の映像源ユニット３０の代わりに映像源ユニット４０が適用される。従ってここでは映像源ユニット４０について説明する。図５に映像源ユニット４０の層構成を表した。
【００７４】
図５は、位相差フィルム１０を含む有機ＥＬ表示装置用の映像源ユニット４０の層構成を示す図である。この映像源ユニット４０において、位相差フィルム１０は有機ＥＬ表示パネル４１の出射面側に配置されるいわゆる円偏光板としての外光反射防止フィルムの一部として機能する。
【００７５】
映像源ユニット４０は、有機ＥＬ表示パネル４１で自発光した映像光を観察者に提供する装置であり、有機ＥＬ表示パネル４１の出射面に光学機能積層体４２が配置される。この光学機能積層体４２は、外光反射防止のための円偏光板として機能し、位相差フィルム１０、直線偏光板としての偏光子４３、表面材である基材（保護フィルム）４４を備える。
【００７６】
このように、光学機能積層体４２を構成する位相差フィルム１０は外光反射防止フィルムとして機能する。
【符号の説明】
【００７７】
１  表示装置
３  表示部
４  枠体（フレーム）
１０  位相差フィルム
１１  基材
１２  粘着層
１３  位相差層
２０  転写用位相差フィルム
２１  配向膜
３０  映像源ユニット
３１  面光源装置
３２  液晶表示パネル
３３  液晶セル
３４  直線偏光板
３５  光学機能積層体
３６  偏光子
３７  基材
４０  映像源ユニット
４１  有機ＥＬ表示パネル
４２  光学機能積層体
４３  偏光子
４４  基材
【図１】
2018180218.tif 000005
【図２】
2018180218.tif 000006
【図３】
2018180218.tif 000007
【図４】
2018180218.tif 000008
【図５】
2018180218.tif 000009